(57)【要約】【課題】分散性の良好なフラーレンの分散液及びその製造方法を提供する。【解決手段】フラーレンが、スルホ基とチオフェン骨格とを有する高分子の水溶液中に分散しているフラーレン分散液を用いる。【選択図】  なし【特許請求の範囲】
【請求項１】
フラーレンが、スルホ基とチオフェン骨格とを有する高分子の水溶液中に分散しているフラーレン分散液。
【請求項２】
フラーレンが、Ｃ６０、Ｃ７０及びこれらより高次のフラーレンから選ばれる１種または２種以上の混合物である請求項１に記載の分散液。
【請求項３】
前記分散液中のフラーレン含有量が０．０１〜１０質量％である請求項１または２に記載の分散液。
【請求項４】
前記高分子が、ポリチエニルアルカン誘導体またはポリイソチアナフテン誘導体である請求項１〜３のいずれか一項に記載の分散液。
【請求項５】
前記分散液中の前記高分子含有量が、フラーレン１００質量部に対して０．１〜５０質量部である請求項１〜４のいずれか一項に記載の分散液。
【請求項６】
前記分散液のｐＨが５以下である請求項１〜５のいずれか一項に記載の分散液。
【請求項７】
請求項１〜６のいずれか一項に記載のフラーレン分散液が表面に塗布されている塗布物。
【請求項８】
請求項１〜６のいずれか一項に記載のフラーレン分散液の製造方法であって、前記スルホ基とチオフェン骨格とを有する高分子の水溶液とフラーレンとを遊星ボールミルで混合することを特徴とするフラーレン分散液の製造方法。
【発明の詳細な説明】
【技術分野】
【０００１】
本発明は、フラーレンの水分散液及びその製造方法に関する。
【背景技術】
【０００２】
特許文献１（特開２００７−７０１４７号公報）には、フラーレンをその平均粒子径が１０μｍ以下となるように粉砕し、得られたフラーレン微粉末を分散媒以外の添加物を加えることなく、水その他の種々の液体媒体中に混合して分散させるフラーレンナノ粒子分散液の製造方法が開示されている。
【０００３】
特許文献２（特開２００１−３４８２１４号公報）には、水に可溶であって且つフラーレンの溶媒にフラーレンを溶解し、得られた溶液を水に混合し必要によりフラーレンの溶媒を除去するフラーレン水分散液の製造法が開示されている。
【０００４】
特許文献３（特開２００７−６３０６３号公報）には、単糖又は少糖の結晶と、フラーレンと、非イオン又は陰イオン界面活性剤とを擂潰して得られる擂潰混合物に水を添加するフラーレン水分散液の製造方法が開示されている。
【先行技術文献】
【特許文献】
【０００５】
【特許文献１】特開２００７−７０１４７号公報
【特許文献２】特開２００１−３４８２１４号公報
【特許文献３】特開２００７−６３０６３号公報
【発明の概要】
【発明が解決しようとする課題】
【０００６】
しかしながら、前述のようにフラーレンの水分散性の改良は行われてきたが、まだ十分な分散性を発揮しないという課題があった。  本発明は、上記事情に鑑みてなされたものであって、分散性の良好なフラーレンの分散液及びその製造方法を提供することを目的とする。
【課題を解決するための手段】
【０００７】
本発明は下記［１］〜［８］を含む。
【０００８】
［１］  フラーレンが、スルホ基とチオフェン骨格とを有する高分子の水溶液中に分散しているフラーレン分散液。
［２］  フラーレンが、Ｃ６０、Ｃ７０及びこれらより高次のフラーレンから選ばれる１種または２種以上の混合物である前項［１］に記載の分散液。
［３］  前記分散液中のフラーレン含有量が０．０１〜１０質量％である前項［１］または［２］に記載の分散液。
［４］  前記高分子が、ポリチエニルアルカン誘導体またはポリイソチアナフテン誘導体である前項［１］〜［３］のいずれか一項に記載の分散液。
［５］  前記分散液中の前記高分子含有量が、フラーレン１００質量部に対して０．１〜５０質量部である前項［１］〜［４］のいずれか一項に記載の分散液。
［６］  前記分散液のｐＨが５以下である前項［１］〜［５］のいずれか一項に記載の分散液。
［７］  前項［１］〜［６］のいずれか一項に記載のフラーレン分散液が表面に塗布されている塗布物。
［８］  前項［１］〜［６］のいずれか一項に記載のフラーレン分散液の製造方法であって、前記スルホ基とチオフェン骨格とを有する高分子の水溶液とフラーレンとを遊星ボールミルで混合することを特徴とするフラーレン分散液の製造方法。
【発明の効果】
【０００９】
本発明によれば、フラーレンが良好に分散し、分散性が向上した分散液を得ることができる。
【発明を実施するための形態】
【００１０】
＜フラーレン分散液＞
本発明のフラーレン分散液は、フラーレンが、スルホ基とチオフェン骨格とを有する高分子の水溶液中に分散している。ここで、分散しているとは、分散液を２４時間静置しても沈降物が目視で観察されない状態を示す。
【００１１】
一般にフラーレンの分散液（特にアニオン性界面活性剤を使用した分散液）は、低いｐＨで不安定になり易いが、本発明の分散液は、低いｐＨでも安定なので、ｐＨが５以下、さらにはｐＨ２以下でも後述する塗布物等に使用できる。
【００１２】
本発明のフラーレン分散液は、前記高分子の水溶液とフラーレンとを遊星ボールミルで混合することにより得ることができる。
【００１３】
なお、ミキサーや一般的なボールミル等で混合すると、混合エネルギーが小さい場合は凝集塊のほぐれ具合が少なく、混合エネルギーが大きい場合はせん断力がかかりすぎるためフラーレン分子が分解されるといった問題がある。その点上記の遊星ボールミルによる方法を用いるとフラーレンの凝集塊に適度な混合エネルギーを与えることが出来るため、フラーレン分子が分解されずに凝集塊をほぐすことが出来る。
【００１４】
より具体的には、混合は、金属製ポット及び金属酸化物のボールを備えた遊星ボールミルを用いて行うことが好ましい。混合物は、使用するポットの内容積のおおよそ１／３位まで入れられる。使用するボールとしては、ジルコニア、アルミナ、メノウまたはステンレスなどのボールが好ましい。ボールの直径は、０．１〜５ｍｍ程度のものを好ましく使うことができる。より好ましくは、０．５ｍｍ程度である。ディスクの回転数は、装置やポット径により、回転数の上限があるが、通常前記上限近くの高回転が好ましく、例えば、１３０ｍｍのポット径ならば、より好ましくは２００〜４００ｒｐｍ、さらに好ましくは３００〜３５０ｒｐｍである。公転自転率は、なるべく大きくした方がよい、例えば、１：±１  〜  １：±３  が好ましい。また、公転に対する自転の回転方向は、逆にした方が好ましい。
【００１５】
＜フラーレン＞
本発明に用いるフラーレンは、種々の物を用いることができる。例えば、比較的入手しやすいＣ６０、Ｃ７０及びこれらより高次のフラーレンから選ばれる１種または２種以上の混合物が挙げられる。
【００１６】
本発明のフラーレン分散液中のフラーレンの含有量は、０．０１〜１０質量％であることが好ましく、より好ましくは０．０５〜７質量％、さらに好ましくは０．１〜５質量％である。この範囲であれば、安定な分散液を得やすく、また、後述する塗布物への塗布がしやすい。
【００１７】
＜スルホ基とチオフェン骨格とを有する高分子＞
本発明に用いるスルホ基とチオフェン骨格とを有する高分子としては、分散液の安定性の観点から、ポリチエニルアルカン誘導体またはポリイソチアナフテン誘導体が好ましく、ポリチエニルアルカンスルホン酸及び／またはポリイソチアナフテンスルホン酸がより好ましく、下記一般式（１）及び／または（２）で表されるモノマー単位を有する高分子であることがさらに好ましく、下記一般式（１）で表されるモノマー単位を有する高分子が特に好ましい。
【００１８】
【化１】
2018052756.tif 000002
（式中、Ｒ１およびＲ２は、それぞれ独立して、水素原子、炭素数１〜２０の直鎖状もしくは分岐状のアルキル基、炭素数１〜２０の直鎖状もしくは分岐状のアルコキシ基、炭素数２〜２０の直鎖状もしくは分岐状のアルケニル基、炭素数２〜２０の直鎖状もしくは分岐状のアルケニルオキシ基、水酸基、ハロゲン原子、ニトロ基、シアノ基、トリハロメチル基、フェニル基、または−ＳＯ３−Ｍ＋基（Ｍ＋は、水素イオン、アルカリ金属イオン、または第４級アンモニウムイオンを表す。）を表す。）
【００１９】
【化２】
2018052756.tif 000003
（式中、Ｒ３は、水素原子、炭素数１〜２０の直鎖状もしくは分岐状のアルキル基、炭素数１〜２０の直鎖状もしくは分岐状のアルコキシ基、炭素数２〜２０の直鎖状もしくは分岐状のアルケニル基、炭素数２〜２０の直鎖状もしくは分岐状のアルケニルオキシ基、水酸基、ハロゲン原子、ニトロ基、シアノ基、トリハロメチル基、フェニル基、または−ＳＯ３−Ｍ＋基（Ｍ＋は、水素イオン、アルカリ金属イオン、または第４級アンモニウムイオンを表す。）を表す。ｎは、１〜２０の整数を表す。）
【００２０】
前記Ｒ１〜Ｒ３は、水素原子または炭素数１〜２０の直鎖アルキル基が好ましく、水素原子がさらに好ましい。前記ｎは、１〜５が好ましい。
【００２１】
スルホ基とチオフェン骨格とを有する高分子の具体例としては、昭和電工株式会社製のエスペイサー（登録商標）♯１００、エスペイサー♯３００が挙げられる。なお、エスペイサー♯１００は上記一般式（２）で表わされる構造を含み、エスペイサー♯３００は上記一般式（１）で表わされる構造を含む。
【００２２】
スルホ基とチオフェン骨格とを有する高分子の分散液中の含有量は、安定な分散液を得る観点から、フラーレン１００質量部に対して０．１〜１００質量部であることが好ましく、１〜５０質量部であることがより好ましく、５〜３５質量部であることがさらに好ましい。
【００２３】
＜塗布物＞
このようにして得られた本発明の分散液は、離型剤や潤滑剤等として物品の表面に塗布して使用することができる。このような塗布物の表面を乾燥させ、フラーレンの被膜を形成させてもよい。
【実施例】
【００２４】
以下、実施例および比較例により本発明をさらに具体的に説明するが、本発明は以下の実施例のみに限定されるものではない。
【００２５】
＜実施例１＞
分散媒として水１００ｍｌに、ポリイソチアナフテンスルホン酸の１質量％水溶液であるエスペイサー（登録商標）＃３００（重量平均分子量（ゲルパーミエーションクロマトグラフィー法／ポリスチレンスルホン酸換算）１２０００）を５ｇ混合し、スルホ基とチオフェン骨格とを有する高分子の水溶液を得た。この水溶液に、フラーレン（フロンティアカーボン社製  ナノムミックスＳＴ、Ｃ６０約６０％とＣ７０約２５％とさらに高次フラーレン類との混合物）を０．５ｇを加えた。次いで、遊星ボールミル（フリッチュ・ジャパン株式会社製  プレミアムラインＰ−５）を用いて分散液を混合した。この遊星ボールミルには、直径０．５ｍｍのジルコニアボールを５００ｇ使用し、運転は、３００ｒｐｍで５分間回転後１分間止めを、１０回繰り返した。
【００２６】
遊星ボールミルで処理後の分散液をガラス容器に移し、２４時間静置し、沈降物の有無を観察したが、沈降物は認められなかった。この分散液の、フラーレン含有量は０．４７質量％、前記高分子含有量はフラーレン１００質量部に対して１０質量部、ｐＨは３であった。
【００２７】
＜実施例２＞
分散媒として水１００ｍｌに、ポリイソチアナフテンスルホン酸の１質量％水溶液であるエスペイサー（登録商標）＃３００（重量平均分子量（ゲルパーミエーションクロマトグラフィー法／ポリスチレンスルホン酸換算）１２０００）を１５０ｇ混合し、スルホ基とチオフェン骨格とを有する高分
子の水溶液を得た。この水溶液に、フラーレン（フロンティアカーボン社製  ナノムミックスＳＴ）を４．５ｇを加えた。次いで、遊星ボールミル（フリッチュ・ジャパン株式会社製  プレミアムラインＰ−５）を用いて分散液を混合した。この遊星ボールミルには、直径０．５ｍｍのジルコニアボールを７７０ｇ使用し、運転は、３５０ｒｐｍで５分間回転後１分間止めを、１０回繰り返した。
【００２８】
遊星ボールミルで処理後の分散液をガラス容器に移し、２４時間静置し、沈降物の有無を観察したが、沈降物は認められなかった。この分散液の、フラーレン含有量は１．７７質量％、前記高分子含有量はフラーレン１００質量部に対して３３質量部、ｐＨは２であった。